FR 2932687 A1 20091225 FR 0803493 A 20080623 L'invention a pour objet un nouveau biomatériau à base de phosphate de calcium, notamment à base d'hydroxyapatite ou à base d'un matériau comprenant de l'hydroxyapatite tel que les phosphates de calcium biphasés et les ciments phosphocalciques, un procédé pour sa préparation et son utilisation pour la fabrication d'un implant ou pour la pose d'une prothèse pour permettre la régénération du tissu osseux. La reconstruction des pertes de substance osseuse, d'origine principalement traumatique et plus rarement tumorale, est une des grandes difficultés rencontrées par les chirurgiens orthopédistes. Les défauts de petite taille, depuis la pseudarthrose � serrée � (défaut de consolidation d'une fracture où la perte de substance est virtuelle) jusqu'à des pertes osseuses de 5-6 cm font, le plus souvent, l'objet d'une greffe autologue de tissu osseux spongieux ou cortico-spongieux prélevé sur la crête iliaque (gold standard). Les défauts de grandes tailles (> 6 cm) nécessitent des interventions beaucoup plus lourdes, transferts osseux vascularisés ou procédure de Masquelet. Malgré tout, la quantité d'os autologue disponible est limitée, la consolidation osseuse reste aléatoire et ces différentes techniques sont fortement pourvoyeuses de complications post opératoires au niveau du site de prélèvement de la greffe. Différents biomatériaux disponibles en pratique clinique permettent d'éviter, en théorie, les inconvénients de la greffe autologue. Malheureusement, aucun d'eux n'égale les résultats de la greffe osseuse et ils ne permettent jamais la reconstruction de pertes de substance de grande taille. La majorité des matériaux étudiés actuellement associent aux biomatériaux des cellules souches mésenchymateuses obtenues à partir de moelle osseuse après plusieurs semaines de sélection et de culture cellulaire in vitro. Cette approche est lourde et coûteuse, ce qui limite les retombées cliniques. Il est connu que le sang coagulé favorise la reconstruction osseuse. L. Okazaki et al., Clin. Oral Impl. Res., 16, 2005, 236-243 décrit des implants à base de poudre d'os déminéralisé ou de sang coagulé. Le document WO 02/068010 décrit un matériau composite à base de moelle osseuse, ce matériau comprenant une matrice implantable biocompatible et poreuse et un matériau coagulé, tel qu'un coagulat de moelle osseuse, de sang, de plasma. De tels matériaux, résultant de l'association d'un support et de sang coagulé ou non, ont été jusqu'à présent utilisés en chirurgie maxillo-faciale où les problèmes de consolidation osseuse sont peu importants, mais ils ont été peu ou pas utilisés dans la réparation d'os diaphysaires. Les procédés de fabrication de ces implants nécessitent de prélever du sang sur un donneur, le plus souvent le destinataire de l'implant, et requièrent ensuite des étapes de manipulation du support (os déminéralisé ou polymère de synthèse, céramique), notamment des étapes de mélange avec le sang, qui sont sources de contamination du biomatériau. En outre, il est difficile par ces procédés d'obtenir un biomatériau homogène. Il subsiste donc le besoin d'un procédé de préparation d'un biomatériau implantable à partir d'un support de synthèse, donc facile à produire, avec des propriétés constantes et homogènes, ce procédé permettant d'obtenir des propriétés supérieures en termes de biocompatibilité, et permettant la reconstruction rapide d'un tissu osseux de qualité, sans qu'il soit nécessaire de faire appel à des étapes de culture ou de prélèvement. L'invention permet de remédier aux inconvénients de l'art antérieur et permet l'obtention d'un os d'excellente qualité en termes de dureté et de vascularisation. En outre le procédé de fabrication de ce biomatériau est simple, facile à mettre en oeuvre, ne nécessite pas de multiples interventions sur l'individu à traiter, est peu coûteux comparativement aux procédés de l'art antérieur. L'hydroxyapatite entre dans la composition de nombreux matériaux de reconstruction osseuse. L'hydroxyapatite peut être employée seule dans cette application 15 ou en mélange avec d'autres composants, comme c'est le cas par exemple dans le phosphate de calcium biphasique, ou dans les ciments phosphocalciques. Le phosphate de calcium biphasique, BCP, est utilisé dans de nombreuses applications médicales et dentaires. Le phosphate de calcium biphasique a été décrit pour la première fois comme matériau de réparation osseuse par Nery et al., J 20 Periodontol. 1992 Sep; 63(9):729-35. Le BCP est constitué d'un mélange d'hydroxyapatite (HA) Calo(PO4)6(OH)2 et de phosphate tricalcique bêta (Ca3(PO4)2) (f3-TCP). Sa bioactivité et sa biorésorbatilité peuvent être contrôlées par la proportion d'hydroxyapatite et de 13-TCP qui le constituent. Les biomatériaux à base de BCP ont l'avantage, par rapport aux autres 25 biomatériaux de synthèse, de favoriser l'ostéogenèse. Le BCP a fait l'objet de nombreuses études : Lerouxel et al. Biomaterials, 2006, Sept. 27(26) :4566-72, 18, 287-294 ; Malard O. et al., J. Biomed. Mater. Res., 46(1), 1999, 103 ; Mankani M.H. et al., Biotechnology and Bioengineering, 72(1), 2001, 96-107. Ces différents auteurs ont produit des observations relatives à 30 l'influence de la taille des particules de BCP. Trojani C. et al., Biomaterials, 27, 2006, 3256-3264, ont montré qu'une bonne ostéoinduction pouvait être obtenue pour l'implantation d'un matériau composite BCP/hydrogel de Si- hydroxypropylméthyl cellulose auquel ont été additionnées des cellules de moelle osseuse, avec des particules de BCP calibrées de 40 à 80 �m. Ces derniers procédés requièrent cependant une étape de 35 prélèvement de cellules de moelle osseuse ainsi que leur mise en culture. Les deux composants du BCP, HA et 13-TCP, représentent les deux principaux types de phosphates de calcium utilisés en chirurgie osseuse et dentaire. Ils sont remarquablement biocompatibles et on considère que leur association présente une meilleure bioactivité et donc une plus grande efficacité que l'HA seule ou le P-TCP seul. En effet, dans les BCP les deux composantes (HA et (3-TCP) présentent une synergie d'action : L'hydroxyapatite, dès son implantation in vivo et de part sa structure chimique, peut promouvoir à sa surface, la formation d'apatite phosphocalcique non stoechiométrique polysusbtituée (dites �apatites biologiques �) par croissance épitaxique. Cette couche d'apatite biologique, très proche des cristaux présents dans la matrice osseuse, faciliterait l'adhésion et l'activité cellulaires. Le (3-TCP, beaucoup plus soluble que l'HA, maintient une sursaturation en calcium et phosphates des fluides biologiques environnant l'implant en BCP. Ceci permet d'entretenir le phénomène de précipitation d'apatite biologique sur 1a phase HA. De plus cette phase est beaucoup plus résorbable que HA, il est donc possible de moduler la résorbabilité de l'implant en faisant varier le rapport HA/0-TCP. Ces phénomènes chimiques ont été montrés in vitro (J.M. Bouler, G. Daculsi, Key Engineering Materials 2001;192-195:119-122 ; Yamada S, et al., Biomaterials 1997;18:1037-41 ; S. Yamada et al., J. Biomed. Mater. Res 1997;37:346-52) et in vivo (Daculsi G, et al., J Biomed Mater Res 1989;23:883-94 ; G. Daculsi et al. Int. Rev. Cytol 1997;129-191). Ces mécanismes semblent participer à la meilleure efficacité clinique des BCP par rapport aux matériaux monophasés en HA ou TCP (Nery EB et al., J Periodontol 1992;63:729-35 ; Ellinger RFet al., Int J Periodontics Restorative Dent 1986;6:22-33 ; Passuti N. et al.., Clin Orthop Relat Res 1989;(248):169-76 ; Gouin F et al., Rev Chir Orthop Reparatrice Appar Mot 1995;81:59-65 ; Ransford AOet al., J Bone Joint Surg Br 1998;80:13-8 ; R. Cavagna et al., J. Long-Term effect of Med. Impl 1999;9:403-412). La présente invention se fonde sur la constatation que certains phosphates de calcium, en particulier les apatites phosphocalciques, comme l'hydroxyapatite, inhibent la coagulation spontanée du sang total lorsqu'ils sont mis en contact. En effet, il a été constaté que l'HA, et aussi le BCP, qui contient de 1'11A, inhibent la coagulation spontanée du sang total lorsqu'ils sont mis en contact. Il a été constaté aussi que si l'on imprègne au préalable l'hydroxyapatite ou le BCP avec du sérum physiologique (qui est une phase aqueuse de NaCl), comme recommandé dans les notices d'utilisation de ces biomatériaux, le sang mis en contact ensuite ne coagule pas. Des conditions expérimentales permettant d'établir les propriétés anticoagulantes d'un matériau support sont détaillées dans la partie expérimentale. L'invention a pour premier objet un procédé de préparation d'un biomatériau implantable comportant un support à base d'au moins un phosphate de calcium tel que l'hydroxyapatite ou un mélange d'hydroxyapatite et d'au moins un autre matériau, ce procédé comportant au moins une étape d'imprégnation du support par au moins un agent coagulant. Par support à base de phosphates de calcium on entend un matériau comprenant au moins un constituant du type apatite phosphocalcique choisi parmi : l'hydroxyapatite, la fluorapatite, les apatites non stoechiométriques polysubstituées (ANSPS) ainsi que leurs mélanges avec d'autres biomatériaux phosphocalciques. De tels supports peuvent être constitués par de l'hydroxyapatite, du BCP, des ANSPS et des ciments phosphocalciques apathiques. Le support ainsi imprégné est ensuite implanté sur le site où un défaut osseux doit être comblé. Son implantation provoque alors la coagulation du sang qui entre en contact avec le biomatériau ou qui pénètre dans le biomatériau in situ. Dans les essais qui ont été réalisés avec du BCP, il a été constaté que le BCP, associé à du sang coagulé, permet d'obtenir une bonne ostéogenèse et conduit à un tissu osseux de qualité très satisfaisante par un procédé très simple comparativement à ceux de l'art antérieur. Sans imprégnation du BCP par une solution d'agent coagulant, on n'obtient pas d'ostéogenèse. Selon une variante de l'invention, le support à base de phosphate de calcium, notamment à base d'hydroxyapatite ou d'un mélange d'hydroxyapatite et d'un autre matériau est implanté dans le site où un défaut osseux doit être comblé puis il est imprégné in situ par une solution d'agent coagulant. De préférence, le support utilisé dans l'invention est à base d'hydroxyapatite, de fluorapatite, d'apatites non stoechiométriques polysubstituées (ANSPS) ou d'un mélange d'un de ces composés avec au moins un autre biomatériau tel que le phosphate tricalcique sous forme a et f3 (Ca3(PO4)2), le phosphate dicalcique dihydraté (CaHPO4, 2H20), le phosphate dicalcique anhydre (CaHPO4), [e phosphate monocalcique monohydrate (Ca (HPO4)2, H20), le phosphate tetracalcique (Ca (PO4)2 0), et le phosphate octocalcique (Ca8 H2 (PO4)6). De façon avantageuse, le support est à base d'hydroxyapatite, en particulier de BCP. Le support, et notamment l'apatite ou le BCP qui peuvent être utilisés dans l'invention peuvent être de toute forme : soit sous la forme d'un monolithe soit sous forme de granulés, calibrés ou non. Le BCP qui peut être utilisé dans l'invention consiste en un fritté haute température. Lorsqu'il est sous forme de granulés il est broyé et calibré, par exemple par tamisage, en fonction du diamètre choisi. De façon avantageuse le BCP qui peut être utilisé dans l'invention comporte de l'hydroxyapatite et du phosphate tri calcique (3 dans un rapport en poids/poids HA/ f3-.TCP compris entre 5/95 et 95/5, de préférence entre 30/70 et 80/20, avantageusement entre 40/60 et 60/40. Avantageusement il s'agit d'un support, et en particulier d'un BCP, poreux, avec des tailles de pores allant de 50 nm à 1000 lm, avantageusement de 500 nm à 100 tm et plus avantageusement de 1 �m à 50 �m. Lorsque le support, et en particulier le BCP, utilisé dans la présente invention est sous forme de granulés, il présente avantageusement une granulométrie comprise entre 40 et 500 �m, préférentiellement entre 40 et 400 �m., encore plus préférentiellement entre 40 et 300 �m, et avantageusement entre 80 et 200 �m. Les granulés ou la poudre de BCP peuvent être obtenus conformément aux méthodes décrites par Bouler et al., J Biomed Mater Res, 1996, 32, 603-609 ; Bouler et al., J Biomed Mater Res, 2000, 51, 680-684 ; Obadia et al., J Biomed Mater Res, 2006, 80(B), 32-42. Le BCP peut être obtenu commercialement auprès de la société GRAFTYS SARL (Aix en Provence). L'hydroxyapatite qui peut être utilisée dans l'invention est préférentiellement sous la forrne de granulés. Elle est disponible commercialement auprès de la société GRAFTYS SARL. L'agent coagulant peut être un agent coagulant à base de calcium, tel qu'un sel de calcium biocompatible, comme par exemple : CaC12, Ca(NO3)2, Ca(AcOEt)2, CaSO4, ou il peut être un agent coagulant organique comme par exemple la thrombine. Avantageusement l'agent coagulant est à base de calcium et il est choisi parmi les sels de calcium biocompatibles, avantageusement CaC12. Pour permettre l'imprégnation du support, en particulier du BCP, par l'agent coagulant, ce dernier est utilisé en solution aqueuse, avantageusement en solution aqueuse d'une concentration allant de 1 à 50 mMol/l, de préférence de 3 à 40 mMol/l, avantageusement de 5 à 20 mMol/l. Ces valeurs sont particulièrement préférées dans le cas où l'agent coagulant est un sel de calcium et notamment CaCl2. La proportion de solution d'agent coagulant et de BCP mis en oeuvre dans le procédé de l'invention est de 0,5 à 5 en volume/volume de solution d'agent coagulant par rapport au poids de BCP, de préférence de 1 à 3, avantageusement environ 2. Selon une autre variante de l'invention, le biomatériau est préparé de façon extemporanée, par imprégnation du support à base de phosphate de calcium juste avant son implantation. On peut aussi prévoir de préparer le biomatériau de l'invention en appliquant la procédure suivante : imprégner le support à base de phosphates de calcium par une solution d'agent coagulant puis le sécher ou le lyophiliser puis le conditionner dans des conditions stériles et le conserver jusqu'à son implantation. Avantageusement, la durée de l'imprégnation est de 1 minute à 1 heure, de préférence de 1 à 30 minutes, avantageusement de 5 à 15 minutes. Selon une autre variante de l'invention, on peut préparer un biomatériau de l'invention en imprégnant le support à base de phosphate de calcium par une solution d'agent coagulant puis on conditionne ce biomatériau dans des conditions stériles et on le 10 conserve ainsi jusqu'à son implantation. Selon une variante de l'invention, on peut prévoir que le biomatériau support (à base de phosphate de calcium) est associé à l'agent coagulant sous forme de poudre. En particulier dans le cas où l'agent coagulant est un sel de calcium, on peut mélanger un biomatériau tel que du BCP ou de l'HA sous forme de poudre ou de granulés 15 avec un sel de calcium sous forme de poudre solide. Ce biomatériau peut ainsi être stocké jusqu'à son utilisation et imprégné par une solution aqueuse, comme par exemple du sérum physiologique, de façon extemporanée, juste avant son implantation, au moment de son utilisation. Il peut aussi être implanté sous forme sèche, non imprégnée. Selon l'invention, on peut prévoir qu'au support, et notamment au BCP, 20 soient ajoutés un ou plusieurs additifs éventuels tels que : polymères, particules de céramiques, molécules pharmaceutiques, agents bioactifs, les conditions pour l'emploi de ces matériaux étant : leur biocompatibilité, l'absence d'effet négatif sur la réaction de coagulation sanguine. Si l'un de ces additifs avait un effet défavorable sur la coagulation sanguine, celui-ci devrait être pris en compte dans la quantité d'agent coagulant à mettre en 25 oeuvre. Par exemple, de tels additifs ou actifs peuvent être employés par greffage du support, BCP ou autre, par mélange ou imprégnation ou par enrobage. De tels additifs bien connus de l'homme du métier sont destinés à modifier la rhéologie du biomatériau, son comportement in vivo (dureté, résorption, ostéogenèse) ou à agir sur l'apparition d'infections ou de phénomènes inflammatoires (antibiotiques, anti-infectieux. agents anti- 30 inflammatoires). On peut aussi prévoir d'introduire dans le biomatériau de l'invention une ou plusieurs molécules thérapeutiques comme des molécules destinées à prévenir ou traiter une pathologie choisie par exemple parmi : un cancer, l'ostéoporose. On peut aussi prévoir d'introduire dans le biomatériau de l'invention du 35 tissu adipeux, ou toute autre préparation de tissu ou de cellules, prélevé chez le patient auquel est destiné le biomatériau, ce tissu adipeux ou cette préparation ayant été préalablement mis en suspension dans du sang ou du plasma ou du sérum physiologique. On peut également introduire dans le biomatériau de l'invention des facteurs de croissance, naturels ou de synthèse. On peut aussi prévoir la présence de biomarqueurs ou d'agents de contraste qui favorisent la visualisation par imagerie médicale de la résorption du biomatériau et son devenir dans l'organisme. Selon le procédé de l'invention, le support, et notamment le BCP, est placé dans une cavité d'un récipient fermé et stérile. Lorsque le support est sous forme de granulés, on peut par exemple le placer dans la cavité intérieure d'une seringue. La quantité appropriée d'agent coagulant est introduite dans ce récipient, par exemple par aspiration à l'aide de la seringue si l'on a utilisé un tel dispositif Dans le cas où le support, et notamment le BCP, est sous forme d'un monolithe, celui-ci est placé dans un récipient de forme et de dimensions appropriées. Dans tous les cas le volume du récipient est prévu pour permettre l'introduction de la quantité voulue de solution d'agent coagulant. Le récipient clos contenant le support, notamment le BCP, et l'agent 15 coagulant peut être agité, de façon à permettre l'imprégnation homogène du biomatériau. Mais on peut aussi prévoir une imprégnation passive du support par l'agent coagulant. A l'issue de cette étape, le biomatériau est sous forme : - d'une pâte liquide, homogène, lorsque le support a été employé sous forme de granulés, 20 - d'un monolithe dont les cavités sont remplies de liquide, lorsque le support a été employé sous forme d'un monolithe. Selon une variante de l'invention on peut prévoir d'implanter directement le matériau support dans l'espace à combler, éventuellement en mélange avec l'agent coagulant sous forme de poudre, puis de l'imprégner in situ, soit par la solution d'agent 25 coagulant, soit lorsqu'il est déjà en mélange avec l'agent coagulant, avec une solution aqueuse adaptée telle que du sérum physiologique. On peut aussi prévoir de l'implanter, lorsqu'il est sous forme de mélange sec avec l'agent coagulant, sans l'imprégner, et de le laisser être imprégné par le sang des tissus environnants. Un autre objet de l'invention est un biomatériau comportant un support à 30 base de phosphate de calcium tel que l'hydroxyapatite ou un mélange d'hydroxyapatite et d'au moins un autre biomatériau, notamment un BCP, imprégné par une solution d'au moins un agent coagulant, tel que décrit ci-dessus. Suivant la forme physique du support, notamment du BCP, et le type de dispositif qui a été employé pour la préparation du biomatériau de l'invention, celui-ci peut 35 ensuite être appliqué à l'aide des moyens les plus adaptés à l'emplacement où un défaut osseux doit être comblé : A l'aide d'un outil tel qu'une spatule, ou à l'aide d'une seringue dont l'extrémité comporte une ouverture adaptée à la rhéologie et à la taille des particules du biomatériau de l'invention. Il peut aussi être implanté directement sous forme d'un monolithe. Dans ce dernier cas celui-ci aura été conçu ou taillé pour que sa forme et ses dimensions correspondent à celles de l'espace à combler. L'invention a encore pour objet un procédé de comblement d'un défaut osseux ce procédé comportant les étapes énumérées ci-dessus et comportant en outre une étape d'insertion du biomatériau dans l'espace où un défaut osseux a été constaté. Ce procédé peut en outre comprendre des étapes d'incision de tissu et de suture. Suivant la taille et la configuration du défaut osseux, le comblement par le biomatériau de l'invention peut être associé à la pose d'une ostéosynthèse provisoire qui permet de conférer au tissu atteint la résistance mécanique nécessaire pendant que se produit la reconstruction osseuse sur le site d'implantation du biomatériau de l'invention. Comme les inventeurs l'ont constaté, l'implantation du biomatériau de l'invention a permis de favoriser la formation de tissu osseux dans des délais courts (quelques semaines), ce tissu osseux étant très richement vascularisé. Un autre objet de l'invention est constitué par un kit pour la mise en oeuvre du procédé de l'invention, ce kit comprenant l'association d'un support à base d'un phosphate de calcium comme une hydroxyapatite ou un mélange d'hydroxyapatite et d'au moins un autre matériau, comme par exemple un BCP microporeux, avec un agent coagulant dérivé du calcium. Avantageusement l'agent coagulant est un sel de calcium biocompatible, comme CaC12. La quantité d'agent coagulant est calculée pour compenser l'effet anticoagulant du phosphate de calcium, et en particulier de l'hydroxyapatite et favoriser la coagulation sanguine des tissus environnants. Une telle association peut être sous la forme d'un kit comportant : (a) un dispositif stérile comportant une cavité intérieure stérile dans lequel est placé le support, comme par exemple le BCP, (b) un réservoir stérile comportant l'agent coagulant. Le réservoir (b) peut faire partie du dispositif (a) ou être une entité distincte telle qu'un tube ou un flacon dans lequel on peut prélever l'agent coagulant pour le transférer dans la cavité intérieure du dispositif (a), ou une seringue permettant l'injection de l'agent coagulant dans la cavité où est placé le support. La cavité intérieure du dispositif (a) est d'une taille permettant d'y introduire la quantité d'agent coagulant nécessaire pour produire le biomatériau de l'invention, ainsi que les autres constituants du mélange tels que par exemple des principes actifs. De façon avantageuse également le dispositif (a) comporte des moyens permettant l'application du biomatériau dans la zone où un défaut osseux a été constaté. Un tel dispositif peut être constitué d'une seringue. On peut également prévoir d'utiliser un dispositif tel que celui décrit dans WO 02/068010 comportant un tube à l'intérieur duquel est conservé le support, notamment le BCP, dans lequel on injecte l'agent coagulant et qui peut se voir adapter un piston pour restituer le biomatériau une fois que celui-ci est formé. Un biomatériau selon l'invention peut être utilisé pour la fabrication d'un implant osseux, qu'il s'agisse de combler une fracture, une perte de substance d'origine traumatique ou tumorale, un défaut consécutif à une intervention chirurgicale, ou d'aider à la mise en place d'une prothèse. Le biomatériau peut être introduit par une intervention chirurgicale dans la zone où un défaut osseux doit être comblé. Après incision, le biomatériau est implanté et l'incision est refermée. Le biomatériau de l'invention peut être associé à une ostéosynthèse de façon à permettre la consolidation provisoire en attendant la stabilisation de la zone déficiente par les tissus osseux. Un enrobage de la prothèse par le biomatériau de l'invention permet de favoriser l'implantation de tissu osseux vivant dans ou autour de la prothèse. Le biomatériau de l'invention peut encore être utilisé in vitro ou ex-vivo comme support pour la production de tissu osseux : En effet, la culture de cellules osseuses autour de ce biomatériau permet de produire un tissu osseux ultérieurement implantable. Un autre objet de l'invention est l'utilisation in vitro ou ex-vivo d'un biomatériau tel que décrit ci-dessus pour produire un implant osseux. On peut, selon l'invention cultiver des cellules osseuses sur le biomatériau de l'invention dans un moule ayant la forme de la prothèse que l'on souhaite fabriquer. La culture de cellules dans ces conditions permet d'obtenir une prothèse biocompatible de forme et de dimensions adaptées. PARTIE EXPÉRIMENTALE 1. Principe : Il s'agit d'une procédure extemporanée, réalisée au bloc opératoire. Elle consiste à mélanger dans le corps d'une seringue en polypropylène des particules de BCP et un agent coagulant : CaC12. L'implantation de ce biomatériau dans le site où un défaut osseux a été constaté favorise la coagulation autour du biomatériau. 2. Matériels et Méthodes 2.1. Particules de phosphate de calcium biphasé : Le biomatériau de phosphate de calcium biphasé (BCP) est composé de 60 % d'hydroxyapatite (HA; Calo(PO4)6(OH)2) et de 40% de phosphate tricalcique (TCP; Ca3(PO4)2). Les particules de BCP calibrées entre 40 et 200 microns ont été fournies par la société GRAFTYS SARL (Aix-en-Provence, France). Les particules ont été stérilisées par chauffage à 180°C pendant deux heures. 2.2.Mesure de la concentration en calcium dans le plasma murin : La concentration en calcium a été mesurée dans du plasma de souris C57BL/6 (Janvier, Le Genest-St-Isle, France). Ce plasma a été préparé à partir de sang prélevé sur héparine, par centrifugation à 1800g pendant 15 minutes. L'héparine est utilisée comme anticoagulant ne modifiant pas la concentration en calcium du plasma. L'analyse a été réalisée dans un automate Hitachi (Orléans, France). 2.3. Préparation des implants et procédure chirurgicale Comme illustré sur les figures 1A à ID, on utilise une seringue (1) comportant un corps (2) cylindrique creux dans lequel se déplace un piston (3). A l'extrémité du corps (2) qui n'est pas obturée par le piston, le corps de la seringue est obturé par un bouchon filtre (4). Dans le corps (2) de la seringue, entre l'extrémité (5) du piston et le bouchon filtre (4) se trouvent des granules (6) de BCP (Figure 1A). L'ensemble a été stérilisé préalablement à son emploi. L'extrémité de la seringue portant le bouchon filtre (4) est placée dans un récipient (7) rempli d'une solution (8) aqueuse de CaCl2 à une concentration de 1%. Un mouvement arrière du piston (3) permet d'aspirer la solution (8) à l'intérieur du corps (2) de la seringue (1) (Figure lB). L'ensemble est laissé au repos pendant 10 mn afin que les particules de BCP s'imprègnent de la solution, puis à l'aide du piston (3) la solution (8) de CaC12 en excès est expulsée au travers du bouchon filtre (4) (Figure 1C). Le filtre (9) est retiré du bouchon-filtre (4) et une pression sur le piston (3) permet de déposer les granulés (6) de BCP imprégnés de solution (8) sur le site opératoire (10) (Figure ID). Le site d'implantation est ensuite refermé (étape non représentée). 3. Résultats 3.1. Effet de l 'hydroxyapatite sur la coagulation : 50 mg de poudre de HA ou de poudre de TCP ont été placés dans le corps d'une seringue de 1 ml. 100 �l de sang ont été ajoutés dans chaque seringue contenant soit de l'HA, soit du TCP. Ce mélange a été placé sur une roue permettant de maintenir la poudre en suspension dans le sang pendant le temps de la coagulation, i.e 10 minutes. Dans chaque expérience une seringue contenant 100 pl de sang total traitée comme les autres i.e 10 min sur la roue, a servi de contrôle positif de la coagulation. Après 10 minutes, la roue est arrêtée, les seringues sont récupérées, leur bout est sectionné et le mélange sang/poudre est extrait en poussant avec le piston de la seringue. On observe ou pas la coagulation du sang autour de la poudre. Chaque expérience a été répétée 3 fois. On a observé qu'en présence de 50 mg de HA et 100 �l de sang total la coagulation a été inhibée. Le sang reste liquide. Témoin : contrôle positif de coagulation. On observe un caillot et un exsudat de sérum. En présence de 50 mg de TCP + 100 �l de sang, la coagulation a eu lieu, elle se traduit par la formation d'un implant dans lequel le réseau de fibrine 5 maintient la poudre en suspension de façon homogène. La même expérience a été réalisée en ayant ajouté du chlorure de calcium dans la seringue contenant le HA préalablement à l'introduction de sang : on retrouve une coagulation et la formation d'un implant. 3.2. Effet du BCP sur la coagulation. 10 Nous avons observé que le sang fraîchement prélevé (100 pl) en absence d'anticoagulant et immédiatement mélangé aux particules de BCP (50 mg), ne coagule pas. Cet effet anticoagulant est annulé par l'ajout de CaC12 (20 �l d'une solution de CaC12 à 1%) suggérant une captation du calcium plasmatique par le BCP. Cette hypothèse a été confirmée par la mesure de la concentration en calcium dans le plasma avant et après 15 contact avec du BCP. Pour cela, du plasma a été préparé à partir de sang de souris C57BL/6 prélevé sur héparine (anticoagulant ne modifiant pas la concentration plasmatique en calcium). En présence de BCP nous avons observé une chute de la concentration du calcium plasmatique de 2,06 + 0,06 mmol / L (valeur normale) à 0,59 + 0,07 mmol / L en présence de BCP. REVENDICATIONS1. Procédé préparation d'un biomatériau implantable comprenant un support à base d'au moins un phosphate de calcium, ce procédé comportant au moins une étape d'imprégnation du support par un agent coagulant. 2. Procédé selon la revendication 1, dans lequel l'agent coagulant est un sel de calcium biocompatible. 3. Procédé selon la revendication 1, dans lequel l'agent coagulant est CaC12. 4. Procédé selon l'une quelconque des revendications 1 à 3, dans lequel 10 le matériau support est à base d'apatite ou d'un mélange d'apatite et d'au moins un autre matériau. 5. Procédé selon la revendication 4 dans lequel le matériau support est un BCP. 6. Procédé selon l'une quelconque des revendications précédentes, dans 15 lequel l'agent coagulant est utilisé en solution aqueuse d'une concentration allant de 1 à 50 mMol/l, de préférence de 3 à 40 mMol/l. 7. Procédé selon la revendication 5, dans lequel la proportion de solution d'agent coagulant et de BCP est de 0,5 à 5 en volume/volume de solution d'agent coagulant par rapport au volume de BCP, avantageusement de 1 à 3. 20 8. Procédé selon l'une quelconque des revendications précédentes, dans lequel le support est sous forme de granulés et le procédé est mis en oeuvre dans la cavité interne d'une seringue. 9. Procédé selon l'une quelconque des revendications précédentes dans lequel le support et l'agent coagulant sont mélangés sous forme de poudre. 25 10. Biomatériau susceptible d'être obtenu par le procédé selon l'une quelconque des revendications 1 à 9 comprenant un support à base de phosphate de calcium, imprégné par une solution d'au moins un agent coagulant dérivé du calcium. 11. Biomatériau selon la revendication 10, dans lequel le support est un BCP. 30 12. Biomatériau selon l'une quelconque des revendications 10 et 11 dans lequel le support est sous forme de monolithe. 13. Biomatériau selon l'une quelconque des revendications 10 et 11 dans lequel le support est sous forme de granulés. 14. Biomatériau selon l'une quelconque des revendications 10 à 13 dans 35 lequel l'agent coagulant est CaCl2. 15. Biomatériau selon l'une quelconque des revendications 10 à 14 et comprenant en outre au moins un additif choisi parmi : des polymères, des particules de céramiques, des molécules pharmaceutiques, des facteurs de croissance, naturels ou de 5 15 20synthèse, des biomarqueurs, des agents de contraste, une préparation de tissu ou de cellules. 16. Biomatériau selon l'une quelconque des revendications 10 à 15 pour son utilisation comme implant dans un procédé de comblement d'un défaut osseux. 17. Association d'un biomatériau selon l'une quelconque des revendications 10 à 16 avec une ostéosynthèse. 18. Kit pour la mise en oeuvre du procédé selon l'une quelconque des revendications 1 à 9, ce kit comprenant l'association d'un support à base de phosphate de calcium avec un agent coagulant dérivé du calcium. 19. Kit selon la revendication 18 dans lequel l'agent coagulant est CaCl2. 20. Kit selon l'une quelconque des revendications 18 et 19 qui comporte : (a) un dispositif stérile comportant une cavité intérieure stérile dans lequel est placé le support, (b) un réservoir stérile comportant l'agent coagulant. 21. Kit selon l'une quelconque des revendications 18 à 20 dans lequel le dispositif (a) comporte des moyens permettant l'application du biomatériau dans la zone où un défaut osseux a été constaté. 22. Kit selon l'une quelconque des revendications 18 à 21 dans lequel le dispositif (a) est constitué d'une seringue. 23. Utilisation d'un biomatériau selon l'une quelconque des revendications 10 à 16 in vitro ou ex-vivo comme support pour la production de tissu osseux. 24. Utilisation d'un biomatériau selon l'une quelconque des revendications 10 à 16 in vitro ou ex-vivo pour produire un implant osseux. 25